【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
式(Ｔｂ1-x-yＡxＲＥy)aＤzＯ12
(式中、Ａは、Ｙ，Ｌａ、Ｇｄ及びＳｍからなる群から選択されるメンバーであり；ＲＥは、Ｃｅ，Ｐｒ，Ｎｄ，Ｓｍ，Ｅｕ，Ｇｄ，Ｄｙ，Ｈｏ，Ｅｒ，Ｔｍ，Ｙｂ，Ｌｕ及びこれらの組み合わせからなる群から選択されるメンバーであり；Ｄは、Ａｌ，Ｇａ，Ｉｎ，及びこれらの組み合わせからなる群より選択されるメンバーであり；ａは、約２．８〜３の範囲にあり；ｘは０〜約０．５の範囲にあり；ｙは、約0.0005〜約0.2の範囲にあり；４＜ｚ＜５であり；及びＡは、ＡがＲＥと異なるように選択される)を有する、希土類活性化テルビウム含有ガーネット蛍光物質。
【請求項２】
ｘが、０〜約０．３の範囲にあり；ｙが、約0.005〜約0.1の範囲にあり；及びｚが、約４．６以上５未満の範囲内にある、請求項１に記載の希土類活性化テルビウム含有ガーネット蛍光物質。
【請求項３】
式(Ｔｂ1-yＣｅy)3ＡｌzＯ12
（式中、ｙは、約0.0005〜約0.2の範囲にあり、及び４＜ｚ＜５である）を有する、請求項１に記載の希土類活性化テルビウム含有ガーネット蛍光物質。
【請求項４】
ｙが、約0.005〜約0.1の範囲にあり；及びｚが、約４．６以上５未満の範囲内にある、請求項３に記載の希土類活性化テルビウム含有ガーネット蛍光物質。
【請求項５】
前記蛍光物質が、式(Ｔｂ1-yＣｅy)3(Ａｌ1-r-sＧａrＩｎs)zＯ12（式中、ｙは、約0.0005〜約0.2の範囲にあり、ｚは、約４．６以上５未満の範囲にあり、０＜ｒ≦０．５、０≦ｓ≦０．５、及びｒ＋ｓ＜１である）を有する、請求項１に記載の希土類活性化テルビウム含有ガーネット蛍光物質。
【請求項６】
前記蛍光物質が、式(Ｔｂ1-yＣｅy)3(Ａｌ1-r-sＧａrＩｎs)zＯ12（式中、ｙは、約0.0005〜約0.2の範囲にあり、ｚは、約４〜約５の範囲にあり、０≦ｒ≦０．５、０＜ｓ≦０．５、及びｒ＋ｓ＜１である）を有する、請求項１に記載の希土類活性化テルビウム含有ガーネット蛍光物質。
【請求項７】
(１) テルビウムの酸素含有化合物の量；Ｃｅ，Ｐｒ，Ｎｄ，Ｓｍ，Ｅｕ，Ｇｄ，Ｄｙ，Ｈｏ，Ｅｒ，Ｔｍ，Ｙｂ及びＬｕからなる群から選択される少なくとも１種の希土類金属の酸素含有化合物；及びＡｌ，Ｇａ及びＩｎからなる群より選択される少なくとも１種のメンバーの酸素含有化合物を準備する工程；
(２)酸素含有化合物を一緒に混合して混合物を形成する工程；及び
(３)混合物を希土類活性化テルビウム含有ガーネット蛍光物質に転換するのに十分な還元雰囲気、温度及び時間で混合物を焼成する工程、
を含むことを特徴とする、希土類活性化テルビウム含有ガーネット蛍光物質を生産する方法であって、
前記量が、前記希土類活性化テルビウム含有ガーネット蛍光物質が式(Ｔｂ1-x-yＡxＲＥy)aＤzＯ12(式中、Ａは、Ｙ，Ｌａ、Ｇｄ及びＳｍからなる群から選択されるメンバーであり；ＲＥは、Ｃｅ，Ｐｒ，Ｎｄ，Ｓｍ，Ｅｕ，Ｇｄ，Ｄｙ，Ｈｏ，Ｅｒ，Ｔｍ，Ｙｂ，Ｌｕ及びこれらの組み合わせからなる群から選択されるメンバーであり；Ｄは、Ａｌ，Ｇａ，Ｉｎ，及びこれらの組み合わせからなる群より選択されるメンバーであり；ａは、約２．８〜３の範囲にあり；ｘは０〜約０．５の範囲にあり；ｙは、約0.0005〜約0.2の範囲にあり；４＜ｚ＜５であり；及びＡは、ＡがＲＥと異なるように選択される)を有するように選択される方法。
【請求項８】
(１) テルビウムの酸素含有化合物の量；Ｃｅ，Ｐｒ，Ｎｄ，Ｓｍ，Ｅｕ，Ｇｄ，Ｄｙ，Ｈｏ，Ｅｒ，Ｔｍ，Ｙｂ及びＬｕからなる群から選択される少なくとも１種の希土類金属の酸素含有化合物；及びＡｌ，Ｇａ及びＩｎからなる群より選択される少なくとも１種のメンバーの酸素含有化合物を準備する工程；
(２)前記酸素含有化合物を含む第１溶液を調製する工程；
(３)塩基を含む第２溶液を準備する工程；
(４)前記第２溶液を前記第１溶液に加えて沈殿物を得る工程；
(５)前記沈殿物を分離する工程；
(６)前記沈殿物を脱水するのに十分な、酸化雰囲気、温度、時間で前記沈殿物をか焼する工程；及び
(７) 混合物を希土類活性化テルビウム含有ガーネット蛍光物質に転換するのに十分な、還元雰囲気、温度及び時間で該混合物を焼成する工程、
を含むことを特徴とする、希土類活性化テルビウム含有ガーネット蛍光物質を生産する方法。
【請求項９】
Ｔｂ，Ａｌ，Ｇａ，Ｉｎ，Ｙ，Ｌａ，Ｇａ，Ｓｍ，Ｃｅ，Ｐｒ，Ｎｄ，Ｅｕ，Ｄｙ，Ｈｏ，Ｅｒ，Ｔｍ，Ｙｂ，及びＬｕからなる群より選択される少なくとも１種の金属のフッ素化物を、前記第１溶液中に添加する工程を更に含む、請求項７又は８に記載の方法。
【請求項１０】
前記酸素含有化合物が、ニトレート、サルフェート、アセテート、シトレート、クロレート、及びこれらの組み合わせからなる群より選択される、請求項７又は８に記載の方法。
【請求項１１】
前記か焼が、約４００℃〜約１６００℃の範囲の温度で行われる、請求項８に記載の方法。
【請求項１２】
前記酸素雰囲気が、酸素、空気、及びこれらの混合物からなる群より選択されるものと、窒素、ヘリウム、ネオン、アルゴン、クリプトン、及びキセノンからなる群より選択される不活性ガスである、請求項８に記載の方法。
【請求項１３】
前記還元雰囲気が、水素、一酸化炭素、これらの混合物、及び、これらの混合物と、窒素、ヘリウム、ネオン、アルゴン、クリプトン、キセノン、及びこれらの混合物から選択される不活性ガスとからなるもの、から選択されるガスを含む、請求項７又は８に記載の方法。
【請求項１４】
前記焼成が、約９００℃〜約１７００℃の範囲の温度で行われる、請求項７又は８に記載の方法。
【請求項１５】
光源が、
・近ＵＶ〜青色の範囲の波長を有する放射線を放出し得る少なくとも１つのLED；及び
・透明材料、並びに、テルビウムと、アルミニウム、ガリウム、及びイリジウムからなる群より選択される少なくとも１つの元素とを含む希土類活性化テルビウム含有ガーネット蛍光物質の粒子を含むコーティングであって；前記蛍光物質が、セリウム、プラセオジウム、ネオジム、サマリウム、ユウロピウム、ガドリニウム、ジスプロシウム、ホルミウム、エルビウム、ツリウム、イッテルビウム、及びルテチウムからなる群から選択される少なくとも１つの希土類金属イオンで活性化され；前記コーティングが、前記少なくとも１つのLEDに隣接して配置され；前記蛍光物質が前記少なくとも１つのLEDから放出される前記放射線の一部を吸収し、かつ、可視域の波長を有する光を放出するもの、
を含むことを特徴とする、白色光放出光源であって、
前記希土類活性化テルビウム含有ガーネット蛍光物質が、式(Ｔｂ1-x-yＡxＲＥy)aＤzＯ12(式中、Ａは、Ｙ，Ｌａ、Ｇｄ及びＳｍからなる群から選択されるメンバーであり；ＲＥは、Ｃｅ，Ｐｒ，Ｎｄ，Ｓｍ，Ｅｕ，Ｇｄ，Ｄｙ，Ｈｏ，Ｅｒ，Ｔｍ，Ｙｂ，Ｌｕ及びこれらの組み合わせからなる群から選択されるメンバーであり；Ｄは、Ａｌ，Ｇａ，Ｉｎ，及びこれらの組み合わせからなる群より選択されるメンバーであり；ａは、約２．８〜３の範囲にあり；ｘは０〜約０．５の範囲にあり；ｙは、約0.0005〜約0.2の範囲にあり；４＜ｚ＜５であり；及びＡは、ＡがＲＥと異なるように選択される)を有する、光源。
【請求項１６】
前記少なくとも１つのLEDによって放出される前記放射線が、約315nm〜約480nmの範囲にあり、及び、前記蛍光物質が、約490nm〜約770nmの範囲の波長を有する光を放出し得る、請求項１５に記載の光源。
【請求項１７】
前記希土類活性化テルビウム含有ガーネット蛍光物質が、式(Ｔｂ1-yＣｅy)3(Ａｌ1-r-sＧａrＩｎs)zＯ12（式中、ｙは、約0.0005〜約0.2の範囲にあり、ｚは、約４〜約５の範囲にあり、０≦ｒ≦０．５、０＜ｓ≦０．５、及びｒ＋ｓ＜１である）を有する、請求項１５に記載の光源。
【請求項１８】
ｘが、０〜約０．３の範囲にあり；ｙが、約0.005〜約0.1の範囲にあり；及びｚが、約４．６以上５未満の範囲内にある、請求項１５に記載の光源。
【請求項１９】
前記希土類活性化テルビウム含有ガーネット蛍光物質が、式(Ｔｂ1-yＣｅy)3ＡｌzＯ12（式中、ｙは、約0.0005〜約0.2の範囲にあり、及びｚは、約４．６以上５未満の範囲にある）を有する、請求項１５に記載の光源。
【請求項２０】
前記希土類活性化テルビウム含有ガーネット蛍光物質が、式(Ｔｂ1-yＣｅy)3(Ａｌ1-r-sＧａrＩｎs)zＯ12（式中、ｙは、約0.0005〜約0.2の範囲にあり、ｚは、約４．６以上５未満の範囲にあり、０＜ｒ≦０．５、０≦ｓ≦０．５、及びｒ＋ｓ＜１である）を有する、請求項１５に記載の光源。
【請求項２１】
前記希土類活性化テルビウム含有ガーネット蛍光物質が、式(Ｔｂ1-y-u-v-wＣｅyＹuＧｄvＳｍw)3ＡｌzＯ12（式中、ｙは、約0.0005〜約0.2の範囲にあり、ｚは、約４．６以上５未満の範囲にあり、０≦ｕ，ｖ，ｗ≦０．５、及び0.0005≦ｙ＋ｕ＋ｖ＋ｗ＜１である）を有する、請求項１５に記載の光源。